(57)【要約】【課題】  被着面がポリプロピレンで形成された容器に対して、良好な熱接着性と適度の剥離強度を有し、剥離面に糸引きを発生することもなく良好な易開封性を示すと共に、経済性にも優れた易開封性シーラントフィルム及びそれを用いた包装材料及び容器を提供する。【解決手段】  易開封性シーラントフィルム100 を、被着材にヒートシールされる面の樹脂層(A)1とそれに隣接して積層された樹脂層(B)4とで形成し、樹脂層(A)1には、ＰＰとＰＢ−１との混合樹脂2 を 100質量部に対して高圧法ＬＤＰＥ又はエチレン系共重合体3 を20〜90質量部の割合で混合した混合樹脂を用い、樹脂層(B)4には、シングルサイト触媒によるエチレン・α−オレフィン共重合体又はＨＤＰＥ又はＰＰを用い、両者を共押し出しインフレーション成形法で製膜して形成する。また、このシーラントフィルム100 の樹脂層(B)4側に基材5 を貼り合わせて包装材料200 を作製する。【選択図】        図２
2005263277.tif 000002
【特許請求の範囲】
【請求項１】
易開封性のヒートシール層に用いるシーラントフィルムであって、該シーラントフィルムが、被着材にヒートシールされる面に形成された樹脂層（Ａ）と、該樹脂層（Ａ）に隣接して積層された樹脂層（Ｂ）よりなり、該樹脂層（Ａ）が、ポリプロピレンとポリブテン−１との混合樹脂を１００質量部に対して高圧法低密度ポリエチレンまたはエチレン系共重合体を２０〜９０質量部の割合で混合した混合樹脂で形成され、且つ該樹脂層（Ｂ）が、シングルサイト触媒を用いて重合したエチレン・α−オレフィン共重合体または高密度ポリエチレンまたはポリプロピレンで形成されていることを特徴とする易開封性シーラントフィルム。
【請求項２】
前記樹脂層（Ａ）のポリプロピレンとポリブテン−１との混合樹脂におけるポリプロピレンとポリブテン−１との混合比率が、ポリプロピレン１００質量部に対してポリブテン−１が３０〜１５０質量部であることを特徴とする請求項１記載の易開封性シーラントフィルム。
【請求項３】
前記樹脂層（Ａ）の混合樹脂において、ポリプロピレンは、ＭＦＲが５〜４０の範囲であり、ポリブテン−１は、融点が１１０〜１３０℃で、ＭＦＲが２〜３０の範囲であり、且つ、高圧法低密度ポリエチレンまたはエチレン系共重合体は、ＭＦＲがポリプロピレンのＭＦＲおよびポリブテン−１のＭＦＲよりも小さいことを特徴とする請求項１または２に記載の易開封性シーラントフィルム。
【請求項４】
前記樹脂層（Ｂ）のシングルサイト触媒を用いて重合したエチレン・α−オレフィン共重合体は、密度が０．９１０〜０．９３０ｇ／ｃｍ3 の範囲であることを特徴とする請求項１乃至３のいずれかに記載の易開封性シーラントフィルム。
【請求項５】
前記樹脂層（Ａ）の厚みが２〜１５μｍの範囲であり、且つ前記樹脂層（Ｂ）の厚みが樹脂層（Ａ）の厚みよりも大きいことを特徴とする請求項１乃至４のいずれかに記載の易開封性シーラントフィルム。
【請求項６】
請求項１乃至５のいずれかに記載の易開封性シーラントフィルムが、ヒートシール層としてその樹脂層（Ｂ）側で基材に積層され、樹脂層（Ａ）が最内層となるように構成された包装材料。
【請求項７】
請求項６に記載した包装材料が、蓋材として容器開口部の接着面がポリプロピレンで形成された容器の開口部にヒートシールされ、開封時に、蓋材の樹脂層（Ａ）が凝集破壊して開封されることを特徴とする包装容器。
【発明の詳細な説明】
【技術分野】
【０００１】
本発明は、易開封性シーラントフィルム及びそれを用いた包装材料及び容器に関し、特に被着材がポリプロピレンの場合に好適に使用できる易開封性シーラントフィルム及びそれを用いた包装材料及び容器に関する。
【背景技術】
【０００２】
従来、ヒートシール部に良好な熱接着性、密封性と易開封性を兼ね備えさせるために、種々の凝集破壊タイプのイージーピール性シーラントが提案されている。
これらは、熱接着成分として、ポリエチレン、ポリプロピレン、またはこれらの共重合体などのポリオレフィン系樹脂を用い、これに凝集力を低下させる異種材料として、例えば、ワックス類、ハードレジン、ポリスチレンまたはその変性物、ポリブテン−１、或いは融点や密度などの異なるポリエチレン、ポリプロピレンなどを適宜添加して易開封性を付与したものである。
このようなイージーピール性シーラントは、被着材の材料に応じて、その熱接着成分が選定され、例えば、最内層に低密度ポリエチレンが積層された紙カップ容器に用いる蓋材では、その最内層のシーラント層の熱接着成分には低密度ポリエチレンを用い、これに凝集力を低下させる前記異種材料を適宜に添加してシーラント層を構成したものがある（例えば、特許文献１参照）。
【０００３】
同様な考え方で、被着材がポリプロピレンの場合、例えば、ポリプロピレンの成形容器や、最内層にポリプロピレンが積層された紙カップ容器などに用いる蓋材では、凝集破壊タイプのイージーピール性シーラントとして、ポリプロピレンを熱接着成分に使用し、これにエチレン・α−オレフィン共重合体、低密度ポリエチレン、直鎖状低密度ポリエチレン、高密度ポリエチレン、ポリスチレンまたはその変性物などを混合して易開封性を付与したものがある（例えば、特許文献２参照）。
【特許文献１】特開２００２−１２８１２８号公報（第２〜４頁、図１）
【特許文献２】特開２００１−３０１８３１号公報（第２〜３頁、図１）
【０００４】
しかし、前記のうち、被着材がポリプロピレンの場合、イージーピール性のシーラントとして、その熱接着成分にポリプロピレンを用いると、ヒートシール温度が高くなり低温シール性に欠けると共に、その熱接着性（密封性）と易開封性のバランスを採ることが難しくなり、また、ヒートシール後、剥離した際の剥離面に、シーラント層の樹脂が繊維状に残存する、所謂糸引き現象を発生しやすくなる問題があった。更に、ポリプロピレン自体は、冷凍など低温時の物性や耐性などにも劣る問題があり、未だ総合的な性能に満足できるイージーピール性シーラントは得られていないのが実情である。
【０００５】
このような問題を解決するために、本発明者は、先に、特願２００２−２０６１２１号において、ポリプロピレンを被着材とする場合に好適に使用できるイージーピール性シーラント、即ち、易開封性シーラントフィルムとして、「易開封性のヒートシール層に用いるシーラントフィルムであって、該シーラントフィルムが、被着材にヒートシールされる面に形成された樹脂層（Ａ）と、該樹脂層（Ａ）に隣接して積層された樹脂層（Ｂ）よりなり、該樹脂層（Ａ）が、ポリブテン−１を１００重量部に対して高圧法低密度ポリエチレンまたはエチレン系共重合体を２０〜９０重量部の割合で混合した混合物で形成され、且つ該樹脂層（Ｂ）が、シングルサイト触媒を用いて重合したエチレン・α−オレフィン共重合体で形成されていることを特徴とする易開封性シーラントフィルム。」を基本とする構成の易開封性シーラントフィルムを提案した。
【発明の開示】
【発明が解決しようとする課題】
【０００６】
前記提案の易開封性シーラントフィルムにより、低温シール性の向上、熱接着性（密封性）と易開封性の安定化、均一な凝集破壊による糸引き発生の防止、そして、低温時の物性や耐性の向上などが得られ、従来の多くの問題点を解決することができた。
しかしながら、このような易開封性シーラントフィルムでも、被着材のポリプロピレンに対する熱接着成分として、ポリブテン−１を使用しているため、ポリブテン−１のモノマーであるブテン−１が、製造プロセスの点からエチレンやプロピレンと比較して供給量に制約があり、価格も高価であり、ポリブテン−１を大量に使用することは、材料入手の不便さと共に、経済性の面で不利となる問題があった。
【０００７】
本発明は、このような問題点を解決するためになされたものであり、その目的とするところは、密封容器のヒートシール部をピールして開封する容器の分野において、特にポリプロピレンを被着材とする場合の凝集破壊タイプのイージーピール性シーラントとして、良好な熱接着性（密封性）と易開封性とを兼ね備え、比較的低温でのヒートシールも可能で、開封時の剥離面に糸引きを発生して外観を損なうこともなく、更に、材料入手の不便さも軽減でき、コストの低減も可能になるという、性能、使用適性に優れると共に、生産性、経済性にも優れた易開封性シーラントフィルム及びそれを用いた包装材料及び容器を提供することである。
【課題を解決するための手段】
【０００８】
上記の課題は、以下の本発明により解決することができる。
即ち、請求項１に記載した発明は、易開封性のヒートシール層に用いるシーラントフィルムであって、該シーラントフィルムが、被着材にヒートシールされる面に形成された樹脂層（Ａ）と、該樹脂層（Ａ）に隣接して積層された樹脂層（Ｂ）よりなり、該樹脂層（Ａ）が、ポリプロピレンとポリブテン−１との混合樹脂を１００質量部に対して高圧法低密度ポリエチレンまたはエチレン系共重合体を２０〜９０質量部の割合で混合した混合樹脂で形成され、且つ該樹脂層（Ｂ）が、シングルサイト触媒を用いて重合したエチレン・α−オレフィン共重合体または高密度ポリエチレンまたはポリプロピレンで形成されていることを特徴とする易開封性シーラントフィルムからなる。
【０００９】
本発明において、樹脂層（Ａ）に用いるポリブテン−１としては、１−ブテンのホモポリマーのほか、１−ブテンにコモノマーとしてエチレンや他のα−オレフィンを共重合させた共重合体を使用することができる。
また、樹脂層（Ａ）に用いる高圧法低密度ポリエチレンまたはエチレン系共重合体のうち、エチレン系共重合体としては、エチレン・酢酸ビニル共重合体のほか、エチレン・アクリル酸共重合体、エチレン・メタクリル酸共重合体、エチレン・アクリル酸エステル共重合体、エチレン・メタクリル酸エステル共重合体などを使用することができる。
前記樹脂層（Ｂ）にシングルサイト触媒を用いて重合したエチレン・α−オレフィン共重合体を用いる場合、そのシングルサイト触媒を用いて重合したエチレン・α−オレフィン共重合体は、メタロセン触媒やフェノキシイミン系触媒など単一活性点をもつ触媒を用いて重合したエチレンとαオレフィンとの共重合体であり、それらの中でもコモノマーのαオレフィンとして１−ヘキセンや１−オクテンを使用したものが特に好ましい。
前記樹脂層（Ｂ）に高密度ポリエチレンを用いる場合、高密度ポリエチレンは、エチレンのホモポリマーのほか、プロピレン、ブテン−１との共重合体を使用することができる。また、前記樹脂層（Ｂ）にポリプロピレンを使用する場合も、ポリプロピレンは、プロピレンのホモポリマーのほか、エチレン、ブテン−１、その他のα−オレフィンとの共重合体を使用することができる。
【００１０】
尚、樹脂層（Ｂ）は、易開封性シーラントフィルムの製膜の際に、樹脂層（Ａ）の支持層として作用するほか、樹脂層（Ａ）と良好な積層強度を有し、易開封性シーラントフィルムを基材と貼り合わせて蓋材などの包装材料とした時、そのヒートシールに際してクッション層として作用し、樹脂層（Ａ）によるヒートシール強度を安定化させる働きをもつものである。
従って、後でも説明するように、樹脂層（Ｂ）の厚みは、樹脂層（Ａ）の厚みよりも厚くすることが好ましい。
特に、樹脂層（Ｂ）に前記シングルサイト触媒を用いて重合したエチレン・α−オレフィン共重合体を用いた場合、シングルサイト触媒を用いて重合したエチレン・α−オレフィン共重合体は、樹脂層（Ａ）との積層強度に優れ、また、良好なクッション性を有する点で好ましいが、靱性が高いため、例えば、厚みが２５μｍ以上のように厚くなると、蓋材などに用いた場合、打ち抜き不良を発生しやすくなる。
このような問題を解決するためには、樹脂層（Ｂ）を、例えば２層構成として、樹脂層（Ａ）に接する側の層には前記シングルサイト触媒を用いて重合したエチレン・α−オレフィン共重合体を使用し、もう一方の側（基材と貼り合わせる側）の層には、靱性が低く切断しやすい高圧法低密度ポリエチレンなどを使用することができる。
【００１１】
前記樹脂層（Ａ）のポリプロピレンとポリブテン−１の混合樹脂と、高圧法低密度ポリエチレンまたはエチレン系共重合体との混合割合は、ポリプロピレンとポリブテン−１の混合樹脂が１００質量部に対して、高圧法低密度ポリエチレンまたはエチレン系共重合体は２０〜９０質量部であることが好ましい。
前記高圧法低密度ポリエチレンまたはエチレン系共重合体の混合割合が２０質量部未満の場合は、被着材としてポリプロピレンに熱接着した時、接着強度が強くなりすぎて良好なイージーピール性が得られず、また、高圧法低密度ポリエチレンまたはエチレン系共重合体の混合割合が９０質量部を超える場合は、凝集力が弱くなりすぎて接着強度が低下し、密封性に劣るため好ましくない。
【００１２】
請求項２に記載した発明は、前記樹脂層（Ａ）のポリプロピレンとポリブテン−１との混合樹脂におけるポリプロピレンとポリブテン−１との混合比率が、ポリプロピレン１００質量部に対してポリブテン−１が３０〜１５０質量部であることを特徴とする請求項１記載の易開封性シーラントフィルムである。
【００１３】
前記樹脂層（Ａ）のポリプロピレンとポリブテン−１との混合樹脂におけるポリプロピレンとポリブテン−１との混合比率は、ポリプロピレン１００質量部に対してポリブテン−１が３０〜１５０質量部であることが好ましい。
前記ポリブテン−１の混合量が３０質量部未満の場合は、低温ヒートシール性が悪くなると共に、被着材のポリプロピレンに熱接着した後、剥離させた際、糸引きを生じやすくなるため好ましくない。また、前記ポリブテン−１の混合量が１５０質量部を超える場合は、性能面では問題はないが、製膜の際、ポリブテン−１は、結晶化速度が遅く冷却効率が悪いため、製膜速度が抑制され生産性の低下を来たし、また、ポリプロピレンと比較してポリブテン−１は、現状、供給量に制約がありコストも高く、その使用比率を低減できないため、経済性の面でメリットを得られず好ましくない。
【００１４】
請求項３に記載した発明は、前記樹脂層（Ａ）の混合樹脂において、ポリプロピレンは、ＭＦＲが５〜４０の範囲であり、ポリブテン−１は、融点が１１０〜１３０℃で、ＭＦＲが２〜３０の範囲であり、且つ、高圧法低密度ポリエチレンまたはエチレン系共重合体は、ＭＦＲがポリプロピレンのＭＦＲおよびポリブテン−１のＭＦＲよりも小さいことを特徴とする請求項１または２に記載の易開封性シーラントフィルムからなる。
本発明において、ＭＦＲ（メルトフローレート）は、ＪＩＳ  Ｋ７２１０の熱可塑性プラスチックの流れ試験方法によるものであり、前記ポリプロピレンのＭＦＲは、条件１４（２３０℃、２１．１８Ｎ）による値で、ポリブテン−１、および高圧法低密度ポリエチレンまたはエチレン系共重合体のＭＦＲは、条件４（１９０℃、２１．１８Ｎ）による値である。また、単位はいずれも〔ｇ／１０分〕である。
【００１５】
樹脂層（Ａ）において、ポリプロピレンとポリブテン−１とは相溶性があり、海・島状構造の海部分を形成し、高圧法低密度ポリエチレンまたはエチレン系共重合体は、前記ポリプロピレンおよびポリブテン−１と相溶性がなく、島部分を形成するものである。
このような構造の樹脂層（Ａ）を、例えば共押し出しインフレーション成形法で樹脂層（Ｂ）と共に容易に製膜するためには、ポリプロピレンの前記ＭＦＲは５〜４０の範囲であることが好ましく、且つ、ポリブテン−１は融点が１１０〜１３０℃で、前記ＭＦＲは２〜３０であることが好ましい。ポリプロピレンのＭＦＲおよびポリブテン−１の融点とＭＦＲがこの範囲からはずれるとフィルムの製膜加工が困難となるため好ましくない。
【００１６】
また、樹脂層（Ａ）の高圧法低密度ポリエチレンまたはエチレン系共重合体のＭＦＲは、被着材のポリプロピレンにヒートシールした後、開封した時の糸引きに関係し、高圧法低密度ポリエチレンまたはエチレン系共重合体のＭＦＲが、ポリプロピレンおよびポリブテン−１の前記ＭＦＲよりも大きい場合は、前記開封時に糸引きを生じやすくなるため好ましくない。
この糸引きの発生を抑制するためには、高圧法低密度ポリエチレンまたはエチレン系共重合体のＭＦＲは、ポリプロピレンおよびポリブテン−１の前記ＭＦＲよりも小さいことが好ましく、高圧法低密度ポリエチレンまたはエチレン系共重合体とポリプロピレンおよびポリブテン−１とのＭＦＲ比が１／２〜１／２０の範囲であることが更に好ましい。
【００１７】
請求項４に記載した発明は、前記樹脂層（Ｂ）のシングルサイト触媒を用いて重合したエチレン・α−オレフィン共重合体は、密度が０．９１０〜０．９３０ｇ／ｃｍ3 の範囲であることを特徴とする請求項１乃至３のいずれかに記載の易開封性シーラントフィルムからなる。
【００１８】
前記樹脂層（Ｂ）のシングルサイト触媒を用いて重合したエチレン・α−オレフィン共重合体は、密度が０．９１０〜０．９３０ｇ／ｃｍ3 の範囲であることが好ましく、密度が０．９１０ｇ／ｃｍ3 未満の場合は、このシーラントフィルムを用いた包装材料を被着材のポリプロピレンにヒートシールした後、開封した時に糸引きを生じるようになり、また、密度が０．９３０ｇ／ｃｍ3 を超える場合は、樹脂層（Ａ）との積層強度が弱くなり、シーラントフィルムに必要なヒートシール強度が得られなくなるため好ましくない。
【００１９】
請求項５に記載した発明は、前記樹脂層（Ａ）の厚みが２〜１５μｍの範囲であり、且つ前記樹脂層（Ｂ）の厚みが樹脂層（Ａ）の厚みよりも大きいことを特徴とする請求項１乃至４のいずれかに記載の易開封性シーラントフィルムからなる。
【００２０】
上記樹脂層（Ａ）の厚みは２〜１５μｍの範囲が好ましく、また、樹脂層（Ｂ）の厚みは樹脂層（Ａ）の厚みよりも大きいことが好ましい。
樹脂層（Ａ）の厚みが２μｍ未満の場合は、このシーラントフィルムを被着材にヒートシールした時、シール強度が弱く密封性を維持することができず、また、樹脂層（Ａ）の厚みが１５μｍを超える場合は、ピール強度が不安定となり良好なイージーピール性が発現されないため好ましくない。
また、樹脂層（Ｂ）の厚みが樹脂層（Ａ）の厚みよりも薄い場合は、シーラントフィルムの製膜加工が困難となるため好ましくない。
【００２１】
請求項６に記載した発明は、請求項１乃至５のいずれかに記載の易開封性シーラントフィルムが、ヒートシール層としてその樹脂層（Ｂ）側で基材に積層され、樹脂層（Ａ）が最内層となるように構成された包装材料からなる。
【００２２】
上記基材は、特に限定はされず、紙、プラスチックフィルム、金属箔などを単独もしくは適宜積層して使用することができる。
このような基材と易開封性シーラントフィルムとの積層は、ドライラミネート法または押し出しラミネート法（所謂サンドイッチラミネート法）により容易に積層することができる。また、積層の際、基材および易開封性シーラントフィルムの積層面には、必要に応じてフレーム処理、コロナ放電処理、オゾン処理のほか、アンカーコート処理、プライマーコート処理などの易接着性処理を施すことができる。
【００２３】
請求項７に記載した発明は、請求項６に記載した包装材料が、蓋材として容器開口部の接着面がポリプロピレンで形成された容器の開口部にヒートシールされ、開封時に、蓋材の樹脂層（Ａ）が凝集破壊して開封されることを特徴とする包装容器からなる。
【００２４】
上記容器開口部の接着面がポリプロピレンで形成された容器としては、例えば、ポリプロピレン単独の射出成形またはシート成形容器のほか、ポリプロピレンを最内層に用いた多層射出成形容器または多層シート成形容器、或いは、ポリプロピレンを最内層に積層したカップ状またはトレー状の紙容器、更には、ブランク板を射出成形金型内に挿入して、フランジ部その他必要部分にポリプロピレンを射出成形して作製されるカップ型複合容器などを使用することができる。
前記容器が、多層シート成形容器で、ガスバリヤー性を必要とする場合は、例えば、成形用多層シートを、中間層にエチレン・酢酸ビニル共重合体ケン化物などのガスバリヤー性樹脂層を設け、その両側にポリプロピレン層を積層して形成し、これを圧空・真空成形法などで容器に成形してガスバリヤー性容器を製造することができる。
【発明の効果】
【００２５】
請求項１に記載した発明によれば、易開封性シーラントフィルムを、被着材にヒートシールされる面に形成された樹脂層（Ａ）と、該樹脂層（Ａ）に隣接して積層された樹脂層（Ｂ）とで形成し、該樹脂層（Ａ）がポリプロピレン（以下、ＰＰと記載することがある）とポリブテン−１（以下、ＰＢ−１と記載することがある）との混合樹脂１００質量部に対して、高圧法低密度ポリエチレン（以下、高圧法ＬＤＰＥと記載することがある）またはエチレン系共重合体を２０〜９０質量部の割合で混合した混合樹脂で形成され、且つ、該樹脂層（Ｂ）がシングルサイト触媒を用いて重合したエチレン・α−オレフィン共重合体または高密度ポリエチレン（以下、ＨＤＰＥと記載することがある）またはポリプロピレンで形成された構成としているので、以下のような作用効果を奏する。
即ち、この易開封性シーラントフィルムを、例えば、共押し出しインフレーション成形法で製膜することにより、前記樹脂層（Ａ）では、ＰＰとＰＢ−１とは相溶性を有するのに対して、高圧法ＬＤＰＥまたはエチレン系共重合体は、ＰＰおよびＰＢ−１のいずれに対しても相溶性を有していないため、ＰＰとＰＢ−１とをマトリックス成分（海成分）とし、その中に高圧法ＬＤＰＥまたはエチレン系共重合体が島状に分散された海・島状構造に製膜することができる。
【００２６】
そして、海部分をなすＰＰとＰＢ−１は、いずれも被着材のＰＰに対して熱接着性を有しているので、ＰＰ被着材に対する熱接着性成分として作用する。一方、島部分をなす高圧法ＬＤＰＥまたはエチレン系共重合体は、ＰＰおよびＰＢ−１の凝集力を低下させると同時に、被着材のポリプロピレンに対して熱接着性をもたないので、この易開封性シーラントフィルムをシーラント層に用いた包装材料を、例えば、ポリプロピレンを被着材とする容器にヒートシールしたとき、その開封時に、樹脂層（Ａ）に凝集破壊を生じさせイージーピール性が発現される。
【００２７】
前記樹脂層（Ａ）のマトリックス成分にＰＰとＰＢ−１の混合樹脂を用いることにより、両者の欠点を互いに補完したものであり、ＰＢ−１により低温シール性と冷凍など低温時の物性、耐性を向上させ、また、熱接着後の剥離の際の糸引きを防止すると共に、ＰＰによりコストの低減を可能としたものである。
【００２８】
前記樹脂層（Ｂ）には、シングルサイト触媒を用いて重合したエチレン・α−オレフィン共重合体またはＨＤＰＥまたはＰＰを使用することが好ましく、例えば、高圧法低密度ポリエチレンやマルチサイト触媒を用いて重合した直鎖状低密度ポリエチレンを用いた場合は、樹脂層（Ａ）との積層強度が弱くなり、その結果、樹脂層（Ａ）による必要なヒートシール強度も得られなくなるため好ましくない。
樹脂層（Ｂ）は、凝集力が樹脂層（Ａ）よりも強く、ピール時に凝集破壊を樹脂層（Ａ）に限定して発生させ、ピール強度を安定化させると共に、ヒートシールの際、シールヘッドの当たりムラを吸収し、シール強度を安定化させる作用を有している。
また、樹脂層（Ｂ）を設けることにより、樹脂層（Ａ）の厚みを薄く形成する際も、樹脂層（Ａ）と樹脂層（Ｂ）を共押し出しインフレーション法で製膜することにより、樹脂層（Ａ）の厚みを安定させ、易開封性シーラントフィルムの製膜を容易に行えるようになる。
従って、安定したヒートシール適性と密封性、および凝集破壊による安定した易開封性を備えると共に、経済性にも優れた易開封性シーラントフィルムを生産性よく提供できる効果を奏する。
【００２９】
請求項２に記載した発明によれば、請求項１に記載した発明の易開封性シーラントフィルムの構成において、前記樹脂層（Ａ）のポリプロピレンとポリブテン−１との混合樹脂におけるポリプロピレンとポリブテン−１との混合比率を、ポリプロピレン１００質量部に対してポリブテン−１を３０〜１５０質量部混合した構成としているので、請求項１に記載した発明の作用効果に加えて、前記ポリプロピレンとポリブテン−１の混合割合を一層適する範囲とすることができ、低温シール性の向上効果、および被着材のポリプロピレンに熱接着した後、剥離した際の糸引きの防止効果、そして、コストの低減効果をバランスよく一層確実に得ることができる。
【００３０】
請求項３に記載した発明によれば、請求項１または２に記載した発明の易開封性シーラントフィルムの構成において、前記樹脂層（Ａ）の混合樹脂のポリプロピレンはそのＭＦＲを５〜４０の範囲とし、ポリブテン−１はその融点を１１０〜１３０℃の範囲で、ＭＦＲを２〜３０の範囲とし、また、高圧法低密度ポリエチレンまたはエチレン系共重合体はそのＭＦＲを、前記ポリプロピレンのＭＦＲおよびポリブテン−１のＭＦＲよりも小さくした構成としているので、易開封性シーラントフィルムの製膜の際、樹脂層（Ａ）におけるポリプロピレンおよびポリブテン−１と、高圧法低密度ポリエチレンまたはエチレン系共重合体とによる海・島状構造の製膜を一層容易に行えるようになる。また、易開封性シーラントフィルムを被着材のポリプロピレンにヒートシールした後、開封した時の糸引きの発生も防止することができる。
従って、請求項１または２に記載した発明の作用効果に加えて、易開封性シーラントフィルムのヒートシール後の開封時における樹脂層（Ａ）による凝集破壊が一層確実に行われ、熱接着性、密封性に優れると共に、剥離面に糸引きもなく一層安定した易開封性を備えた易開封性シーラントフィルムを生産性よく製造することができる。
【００３１】
請求項４に記載した発明によれば、請求項１乃至３のいずれかに記載した発明の易開封性シーラントフィルムの構成において、前記樹脂層（Ｂ）のシングルサイト触媒を用いて重合したエチレン・α−オレフィン共重合体の密度を０．９１０〜０．９３０ｇ／ｃｍ3 の範囲とした構成としているので、前記樹脂層（Ａ）に対する樹脂層（Ｂ）の積層強度を強く安定化できると共に、易開封性シーラントフィルムを被着材のポリプロピレンにヒートシールした後、開封した時の糸引きを防止することができる。
従って、請求項１乃至３のいずれかに記載した発明の作用効果に加えて、易開封性シーラントフィルムの開封時の糸引きの発生がなく、且つ適度のヒートシール強度を有し、易開封性と共に熱接着性、密封性に一層優れた易開封性シーラントフィルムを確実に製造すことができる。
【００３２】
請求項５に記載した発明によれば、請求項１乃至４のいずれかに記載した発明の易開封性シーラントフィルムの構成において、前記樹脂層（Ａ）の厚みが２〜１５μｍの範囲で、且つ前記樹脂層（Ｂ）の厚みを樹脂層（Ａ）の厚みよりも大きくした構成としているので、請求項１乃至４のいずれかに記載した発明の作用効果に加えて、易開封性シーラントフィルムの製膜を一層容易に行えると共に、安定したヒートシール強度および密封性とイージーピール性とを備えた易開封性シーラントフィルムを一層容易に製造することができる。
【００３３】
請求項６に記載した発明によれば、易開封性シーラントフィルムを用いた包装材料を、請求項１乃至５のいずれかに記載した易開封性シーラントフィルムをヒートシール層として、その樹脂層（Ｂ）側で基材に積層し、樹脂層（Ａ）が最内層となるように構成しているので、請求項１乃至５のいずれかに記載した発明の易開封性シーラントフィルムの性能を、そのまま包装材料のヒートシール層に付与できる。従って、蓋材の接着面がポリプロピレンで形成された容器の蓋材や袋などの包装材料として、良好な熱接着性と易開封性とを兼ね備えると共に、低温シール性や、冷凍など低温時の物性、耐性などに優れ、更に経済性にも優れた包装材料を提供することができる。
【００３４】
請求項７に記載した発明によれば、易開封性シーラントフィルムを用いた包装容器を、請求項６に記載した包装材料を蓋材に用いて、容器開口部の接着面がポリプロピレンで形成された容器の開口部にヒートシールし、開封時に、蓋材の樹脂層（Ａ）が凝集破壊して開封される構成としているので、蓋材の熱接着性がよく、密封性に優れると共に、開封時には、蓋材の樹脂層（Ａ）が凝集破壊して開封されるため、剥離面に糸引きが発生することもなくきれいに剥離され、イージーピール性に優れ、更に経済性にも優れた包装容器を提供することができる。
【発明を実施するための最良の形態】
【００３５】
図１は、本発明の易開封性シーラントフィルムの一実施例の構成を示す模式断面図である。
図２は、本発明の易開封性シーラントフィルムを用いて製造される包装材料の一実施例の構成を示す模式断面図である。
図３は、本発明の易開封性シーラントフィルムを用いた包装材料を蓋材に使用して製造される包装容器の一実施例の構成を示す模式断面図である。
【００３６】
図１に示した易開封性シーラントフィルム１００は、包装材料として使用する場合、通常、図２に示すように基材に積層して、そのヒートシール層として使用されるものであり、図において下側の被着材にヒートシールされる面に形成された樹脂層（Ａ）１と、それに隣接して積層された樹脂層（Ｂ）４とで構成され、樹脂層（Ｂ）４は、シングルサイト触媒を用いて重合したエチレン・α−オレフィン共重合体またはＨＤＰＥまたはＰＰで形成され、また、樹脂層（Ａ）１は、ＰＰとＰＢ−１との混合樹脂２を１００質量部に対して、高圧法ＬＤＰＥまたはエチレン系共重合体３を２０〜９０質量部の割合で混合した混合樹脂で形成される。更に、ＰＰとＰＢ−１との混合樹脂２における両者の混合比率は、ＰＰ１００質量部に対してＰＢ−１が３０〜１５０質量部であることが好ましい。
樹脂層（Ａ）１において、ＰＰとＰＢ−１とは相溶性を有するため均質相を形成するが、高圧法ＬＤＰＥまたはエチレン系共重合体３は、ＰＰとＰＢ−１のいずれとも相溶性がないため、製膜された樹脂層（Ａ）１において、ＰＰとＰＢ−１との混合樹脂２をマトリックス成分（海成分）とし、その中に高圧法ＬＤＰＥまたはエチレン系共重合体３が島成分として分散された海・島状構造を採るように形成されて構成されている。
【００３７】
前記樹脂層（Ａ）１のマトリックス成分であるＰＰとＰＢ−１との混合樹脂２は、被着材のポリプロピレンに対して良好な熱接着性を有すると共に、混合樹脂２のＰＢ−１により、前述したように、低温でのヒートシールが可能となるほか、冷凍など低温における物性や耐性を向上させることができる。また、混合樹脂２のＰＰにより、ＰＢ−１を単独で使用した場合と比較して、前記性能を維持しながらコストを低減させることができる。
そして、ＰＰとＰＢ−１との混合樹脂２と、これに混合して用いる高圧法ＬＤＰＥまたはエチレン系共重合体３とで樹脂層（Ａ）１を海・島状構造に形成し、その凝集力を低下させてシール後の剥離の際に、凝集破壊による良好なイージーピール性を発現させるものである。
【００３８】
前記ＰＢ−１としては、先にも記載したように、１−ブテンのホモポリマーのほか、１−ブテンにコモノマーとしてエチレンや他のα−オレフィンを共重合させた共重合体を使用することができ、その融点は１１０〜１３０℃の範囲で、ＭＦＲは２〜３０の範囲であることが好ましい。
前記ＰＰとしては、プロピレンのホモポリマーでもよいが、プロピレンにコモノマーとしてエチレン、ブテン−１、或いは、その他のα−オレフィンを共重合させたランダム共重合体を好適に使用することができる。また、ＰＰのＭＦＲは５〜４０の範囲が好ましく、１０〜３０の範囲が更に好ましい。ＰＰの融点についても１５０℃以下のように低いものが開封時の糸引き防止の点から好ましく、そのためにもＰＰはランダム共重合体が好ましい。
樹脂層（Ａ）１に、前記ＰＰとＰＢ−１と共に、混合して用いる高圧法ＬＤＰＥまたはエチレン系共重合体３としては、前述したように、高圧法ＬＤＰＥのほか、エチレン・酢酸ビニル共重合体、エチレン・アクリル酸共重合体、エチレン・メタクリル酸共重合体、エチレン・アクリル酸エステル共重合体、エチレン・メタクリル酸エステル共重合体などのエチレン系共重合体を使用することができる。
このような高圧法ＬＤＰＥまたはエチレン系共重合体３は、前記ＰＰとＰＢ−１の混合樹脂２との海・島状構造の形成性の点から、そのＭＦＲがＰＰおよびＰＢ−１のＭＦＲよりも小さいことが好ましい。
【００３９】
また、樹脂層（Ａ）１に隣接して積層する樹脂層（Ｂ）４は、樹脂層（Ａ）１と協力して良好な易開封性シーラントフィルム１００を形成するものであり、そのためには、樹脂層（Ａ）１との接着性がよく、且つクッション性を有し、樹脂層（Ａ）１のヒートシール性を安定化できるものが好ましい。
このような樹脂層（Ｂ）４としては、シングルサイト触媒を用いて重合したエチレン・α−オレフィン共重合体、ＨＤＰＥ、ＰＰが適しており、なかでもシングルサイト触媒を用いて重合したエチレン・α−オレフィン共重合体でコモノマーのα−オレフィンとして１−ヘキセンや１−オクテンを使用したエチレン・α−オレフィン共重合体が特に適している。また、このようなシングルサイト触媒を用いて重合したエチレン・α−オレフィン共重合体は、密度が０．９１０〜０．９３０ｇ／ｃｍ3 の範囲であることが好ましい。
【００４０】
前記のようなＰＰとＰＢ−１の混合樹脂２と、高圧法ＬＤＰＥまたはエチレン系共重合体３の混合樹脂で形成する樹脂層（Ａ）１は、適度のヒートシール強度とシール後の剥離時に確実に凝集破壊されて且つ糸引きを発生させない良好なイージーピール性を有することが好ましく、そのためには樹脂層（Ａ）１の厚みは、比較的薄くてよく、２〜１５μｍの範囲であることが好ましい。
また、樹脂層（Ａ）１に隣接して積層する樹脂層（Ｂ）４の厚みは、そのクッション性を有効に作用させるためにも比較的厚くすることが好ましく、少なくとも樹脂層（Ａ）１の厚みよりも大きいことが好ましい。
【００４１】
以上のような樹脂層（Ａ）１と樹脂層（Ｂ）４の積層体で形成される易開封性シーラントフィルム１００の製造方法は、特に樹脂層（Ａ）１の厚みを例えば５μｍ以下のように薄く形成する場合、そのフィルムを単独で安定した厚みに製膜することは難しく、樹脂層（Ａ）１と樹脂層（Ｂ）４とを同時に共押し出しインフレーション成形法で製膜する方法が生産性もよく有効である。
【００４２】
次に、図２は、本発明の易開封性シーラントフィルムを用いて製造される包装材料の一実施例の構成を示す模式断面図であり、図２に示した包装材料２００は、前記図１に示した易開封性シーラントフィルム１００を、その樹脂層（Ｂ）４が基材５に対向するように配置し、両者を接着層６を介して貼り合わせて構成したものである。
【００４３】
上記基材５としては、紙、プラスチックフィルム、金属箔の単体、または、これらの２種以上を積層した積層体を使用することができる。プラスチックフィルムは、更にガスバリヤー性を向上させるために、シリカやアルミナなどの無機酸化物の薄膜層や、アルミニウムなどの金属の薄膜層を設けた蒸着フィルムであってもよい。
【００４４】
このような包装材料２００は、基材５と易開封性シーラントフィルム１００を、接着層６として、例えば、２液硬化型ポリウレタン系接着剤などのドライラミネート用接着剤を用いてドライラミネート法で貼り合わせて製造できるほか、接着層６として、低密度ポリエチレン、エチレン系共重合体、或いはポリエチレン系ブレンド樹脂などの熱接着性樹脂を用いて押し出しラミネート法（サンドイッチラミネート法）で貼り合わせて製造することもできる。
また、このような包装材料２００は、開口部の蓋材接着面がポリプロピレンで形成された各種包装容器の易開封性蓋材として好適に使用できるほか、各種の形状に製袋して、易開封性の袋としても使用できるものである。
【００４５】
図３は、本発明の易開封性シーラントフィルムを用いた包装材料を蓋材に使用して製造される包装容器の一実施例の構成を示す模式断面図であり、図３に示した包装容器３００は、上部が開口し、開口上部の周縁にフランジ部１１が設けられた容器本体１０と、その開口部を覆い、且つ一端につまみ部２１が設けられた形状で、容器のフランジ部１１にヒートシールして用いられる蓋材２０とで構成されている。
上記蓋材２０には、例えば、前記図２に示した構成の易開封性の包装材料２００を打ち抜いたものを用い、また、容器本体１０には、その蓋材の接着面、この場合、フランジ部１１の少なくとも上面がポリプロピレンで形成された容器を用いることができる。
【００４６】
このような容器本体１０としては、ポリプロピレン単独の射出成形またはシート成形による容器のほか、ポリプロピレンを最内層に用いた多層射出成形または多層シート成形による容器、或いは、ポリプロピレンを最内層に積層したカップ状またはトレー状の紙容器、更には、ブランク板を射出成形金型内に挿入して、フランジ部その他必要部分にポリプロピレンを骨組み状などに射出成形して作製されるカップ型複合容器などを使用することができる。
このような構成を採ることにより、包装容器３００のヒートシールが、容器のフランジ部１１のポリプロピレン面と、蓋材２０の樹脂層（Ａ）面とのヒートシールで行われるので、適度のシール強度で密封性よくヒートシールできると共に、包装容器３００を開封する際には、蓋材２０を、つまみ部２１をつまんで引き剥がすことにより、樹脂層（Ａ）が凝集破壊され、剥離面に糸引きを生じることもなく、良好なイージーピール性で開封することができる。
【００４７】
以下に、本発明の易開封性シーラントフィルム及びそれを用いた包装材料について実施例を示して更に具体的に説明する。但し、本発明は、その要旨を超えない限りこれらに限定されるものではない。
【実施例１】
【００４８】
図２に示した構成の包装材料を作製することとし、易開封性シーラントフィルム１００を、樹脂層（Ａ）１には、ＰＰ（コモノマーにエチレンを用いたランダム共重合体、融点１３４℃、ＭＦＲ＝２０）とＰＢ−１（融点１２５℃、ＭＦＲ＝２０）とを質量比５：２で混合した混合樹脂を１００質量部に対して、高圧法ＬＤＰＥ（ＭＦＲ＝４）を４３質量部の割合で混合した混合樹脂を用い、樹脂層（Ｂ）４には、メタロセン触媒を用いて重合したエチレン・α−オレフィン共重合体（以下、Ｍ−エチレン・α−オレフィン共重合体と記載することがある）（この場合、α−オレフィンには１−ヘキセンを使用）（密度０．９２０ｇ／ｃｍ3 ）を用いて、樹脂層（Ａ）の厚みが５μｍで、樹脂層（Ｂ）の厚みが２５μｍとなるように共押し出しインフレーション成形法（押し出し温度２３０℃）で製膜して作製した。
【００４９】
次いで、基材５には、外側から二軸延伸ポリエチレンテレフタレートフィルム（以下、ＰＥＴフィルムと記載することがある）（厚み１２μｍ）／高圧法ＬＤＰＥ層（厚み２０μｍ）／アルミニウム箔（厚み７μｍ）／接着剤層（厚み３μｍ）／ＰＥＴフィルム（厚み１２μｍ）の順に積層した積層フィルム（総厚み５４μｍ）を用いて、その内側のＰＥＴフィルム面（コロナ放電処理あり）にアンカーコートを施した後、そのアンカーコート面と前記易開封性シーラントフィルム１００の樹脂層（Ｂ）４面とを対向させ、両者の間に接着層６として高圧法ＬＤＰＥ（厚み２０μｍ）を用いて押し出しラミネート法（サンドイッチラミネート法）で貼り合わせて実施例１の易開封性の包装材料を作製した。
尚、前記基材５の積層フィルムの貼り合わせに関しても、外側のＰＥＴフィルムと中間層のアルミニウム箔とは、両者の間に接着層として高圧法ＬＤＰＥ（厚み２０μｍ）を用いた押し出しラミネート法で貼り合わせたものであり、また、中間層のアルミニウム箔と内側のＰＥＴフィルムとは、接着剤として２液硬化型ポリウレタン系接着剤（厚み３μｍ）を用いて、ドライラミネート法で貼り合わせたものである。
【００５０】
上記実施例１の包装材料の構成は、外側から、ＰＥＴフィルム（厚み１２μｍ）／高圧法ＬＤＰＥ層（厚み２０μｍ）／アルミニウム箔（厚み７μｍ）／接着剤層（厚み３μｍ）／ＰＥＴフィルム（厚み１２μｍ）／高圧法ＬＤＰＥ層（厚み２０μｍ）／Ｍ−エチレン・α−オレフィン共重合体（α−オレフィンは１−ヘキセン）層（厚み２５μｍ）／前記ＰＰとＰＢ−１の混合樹脂（１００質量部）：高圧法ＬＤＰＥ（４３質量部）の混合樹脂層（厚み５μｍ）である。
【実施例２】
【００５１】
図２に示した構成の包装材料を、以下のように作製して実施例２の包装材料を得た。
易開封性シーラントフィルム１００を、樹脂層（Ａ）１には、ＰＰ（コモノマーにエチレンを用いたランダム共重合体、融点１３４℃、ＭＦＲ＝２０）とＰＢ−１（融点１２５℃、ＭＦＲ＝２０）とを質量比４．５：２の割合で混合した混合樹脂を１００質量部に対して、高圧法ＬＤＰＥを５４質量部の割合で混合した混合樹脂を用い、樹脂層（Ｂ）４は、２層構成として、樹脂層（Ａ）に接する側の層には実施例１の樹脂層（Ｂ）に用いた樹脂と同じＭ−エチレン・α−オレフィン共重合体を用い、基材５と貼り合わせる側の層には高圧法ＬＤＰＥ（密度０．９２５ｇ／ｃｍ3 、ＭＦＲ＝２．２）を用いて、樹脂層（Ａ）の厚みが５μｍで、樹脂層（Ｂ）は、基材５と貼り合わせる側の前記高圧法ＬＤＰＥ層の厚みが１３μｍで、樹脂層（Ａ）に接する側の前記Ｍ−エチレン・α−オレフィン共重合体層の厚みが１２μｍ〔樹脂層（Ｂ）の総厚みは２５μｍ〕となるように共押し出しインフレーション成形法（押し出し温度２３０℃）で製膜して作製した。
【００５２】
次いで、基材５には、ＰＥＴフィルム（厚み１２μｍ）と、一方の面にシリカ蒸着層を設けたＰＥＴフィルム（厚み１２μｍ）とを、そのシリカ蒸着層が貼り合わせ面になるように向けて、二液硬化型ポリウレタン系接着剤を用いてドライラミネート法で貼り合わせた積層フィルムを用いて、そのシリカ蒸着ＰＥＴフィルム側のＰＥＴフィルム面と前記易開封性シーラントフィルム１００の樹脂層（Ｂ）４面とを対向させ、両者を接着層６として二液硬化型ポリウレタン系接着剤を用いてドライラミネート法で貼り合わせて易開封性の包装材料を作製した。
尚、上記ドライラミネートの際、貼り合わせ面となるＰＥＴフィルム面および易開封性シーラントフィルム１００の樹脂層（Ｂ）４の高圧法ＬＤＰＥ層面には、いずれもコロナ放電処理を施して貼り合わせたものである。
【００５３】
上記実施例２の包装材料の構成は、外側から、ＰＥＴフィルム（厚み１２μｍ）／接着剤層（厚み３μｍ）／シリカ蒸着層・ＰＥＴフィルム（厚み１２μｍ）／接着剤層（厚み３μｍ）／高圧法ＬＤＰＥ層（厚み１３μｍ）／Ｍ−エチレン・α−オレフィン共重合体（α−オレフィンは１−ヘキセン）層（厚み１２μｍ）／前記ＰＰとＰＢ−１の混合樹脂（１００質量部）：高圧法ＬＤＰＥ（５４質量部）の混合樹脂層（厚み５μｍ）である。      
【００５４】
（比較例１）
前記実施例１の包装材料の構成において、易開封性シーラントフィルム１００の製膜に用いた樹脂層（Ａ）の混合樹脂からＰＢ−１を取り除き、ＰＰ（コモノマーにエチレンを用いたランダム共重合体、融点１３４℃、ＭＦＲ＝２０）１００質量部に対して、高圧法ＬＤＰＥ（ＭＦＲ＝４）を４３質量部の割合で混合した混合樹脂を用いて樹脂層（Ａ）を形成したほかは、全て実施例１と同様に加工して比較例１の包装材料を作製した。
【００５５】
上記比較例１の包装材料の構成は、外側から、ＰＥＴフィルム（厚み１２μｍ）／高圧法ＬＤＰＥ層（厚み２０μｍ）／アルミニウム箔（厚み７μｍ）／接着剤層（厚み３μｍ）／ＰＥＴフィルム（厚み１２μｍ）／高圧法ＬＤＰＥ層（厚み２０μｍ）／Ｍ−エチレン・α−オレフィン共重合体（α−オレフィンは１−ヘキセン）層（厚み２５μｍ）／前記ＰＰ（１００質量部）：高圧法ＬＤＰＥ（４３質量部）の混合樹脂層（厚み５μｍ）である。
【００５６】
（比較例２）
前記実施例１の包装材料の構成において、易開封性シーラントフィルム１００の製膜に用いた樹脂層（Ｂ）のＭ−エチレン・α−オレフィン共重合体（α−オレフィンは１−ヘキセン）（密度０．９２０ｇ／ｃｍ3 、ＭＦＲ＝２）のみを高圧法ＬＤＰＥに変更して製膜した他は、全て実施例１と同様に加工して比較例２の包装材料を作製した。
【００５７】
上記比較例２の包装材料の構成は、外側から、ＰＥＴフィルム（厚み１２μｍ）／高圧法ＬＤＰＥ層（厚み２０μｍ）／アルミニウム箔（厚み７μｍ）／接着剤層（厚み３μｍ）／ＰＥＴフィルム（厚み１２μｍ）／高圧法ＬＤＰＥ層（厚み２０μｍ）／高圧法ＬＤＰＥ（密度０．９２５ｇ／ｃｍ3 、ＭＦＲ＝２．２）層（厚み２５μｍ）／前記ＰＰとＰＢ−１の混合樹脂（１００質量部）：高圧法ＬＤＰＥ（４３質量部）の混合樹脂層（厚み５μｍ）である。
【００５８】
〔試験および結果〕
以上のように作製した実施例１、２、および比較例１、２の包装材料を試料として、それぞれを厚み５００μｍのポリプロピレンシートに、シール温度１９０℃〜２００℃、圧力９８ｋＰａ、時間１秒間のシール条件でヒートシールした後、それぞれの包装材料をポリプロピレンシートから剥離して、その剥離強度と、剥離面の状態、即ち、均一な凝集破壊が行われたか否か、および糸引きの有無を調べた。
【００５９】
実施例１および実施例２の包装材料は、いずれも適度な剥離強度（６〜１５Ｎ／１５ｍｍ幅の範囲）を示し、剥離面に糸引きを発生することもなく、樹脂層（Ａ）が凝集破壊されて均一に剥離でき、良好な熱接着性とイージーピール性（易開封性）を有していた。
【００６０】
これに対して、比較例１の包装材料は、易開封性シーラントフィルムの樹脂層（Ａ）のマトリックス成分の樹脂に、ＰＢ−１を混合せず、ＰＰ（コモノマーにエチレンを用いたランダム共重合体）のみを用いたので、剥離面に糸引きを発生し、また、凝集破壊も不均一となり好ましくなかった。
また、比較例２の包装材料は、易開封性シーラントフィルムの樹脂層（Ｂ）を高圧法ＬＤＰＥで形成したので、樹脂層（Ａ）との積層強度が弱くなり、剥離の際に、樹脂層（Ｂ）と樹脂層（Ａ）との間で層間剥離が発生し、良好なヒートシール強度、密封性を得られず好ましくなかった。
【産業上の利用可能性】
【００６１】
本発明の易開封性シーラントフィルムは、成形容器の蓋材や袋などのヒートシール層として利用できるものであり、特に、被着面がポリプロピレンで形成された成形容器や袋などに対して、安定したヒートシール性、密封性とイージーピールによる易開封性とを有し、好適に使用できると同時に、製造コストの低減も可能としたものである。
これらの成形容器や袋などに充填される内容物に関しては、各種食品や薬品など広範囲の内容物に使用でき特に制限はない。
【図面の簡単な説明】
【００６２】
【図１】本発明の易開封性シーラントフィルムの一実施例の構成を示す模式断面図である。
【図２】本発明の易開封性シーラントフィルムを用いて製造される包装材料の一実施例の構成を示す模式断面図である。
【図３】本発明の易開封性シーラントフィルムを用いた包装材料を蓋材に使用して製造される包装容器の一実施例の構成を示す模式断面図である。
【符号の説明】
【００６３】
１  樹脂層（Ａ）
２  ＰＰとＰＢ−１との混合樹脂
３  高圧法ＬＤＰＥまたはエチレン系共重合体
４  樹脂層（Ｂ）
５  基材
６  接着層
１０  容器本体
１１  フランジ部
２０  蓋材
２１  つまみ部
１００  易開封性シーラントフィルム
２００  包装材料
３００  包装容器
【図１】
2005263277.tif 000003
【図２】
2005263277.tif 000004
【図３】
2005263277.tif 000005